КАТАЛИЗАТОР, СПОСОБ ЕГО ПРИГОТОВЛЕНИЯ И ПРОЦЕСС СЕЛЕКТИВНОГО ГИДРООБЕССЕРИВАНИЯ ОЛЕФИНСОДЕРЖАЩЕГО УГЛЕВОДОРОДНОГО СЫРЬЯ

2
3
1. Катализатор селективного гидрообессеривания олефинсодержащего углеводородного сырья, состоящий из соединений металлов VIII, VIB и IA групп, нанесенных на носитель, отличающийся тем, что содержит биметаллическое комплексное соединение металлов VIII, VIB и IA групп, карбоновую кислоту, содержащую, по меньшей мере, одну карбоксильную группу и 1-20 углеродных атомов; катализатор имеет удельную поверхность 180-350 м/г, объем пор 0,3-1,1 см/г, средний диаметр пор 5,5-11,0 нм.
2. Катализатор по п.1, отличающийся тем, что в качестве носителя используют оксид алюминия, оксид кремния или их композиции.
2
10
38
4
6
6
18
6
6
18
2
10
38
4
2
5
23
12
40
12
40
3
6-
4-
4-
6-
6-
4-
3-
3. Катализатор по п.1, отличающийся тем, что биметаллическое комплексное соединение содержит как минимум один из следующих гетерополианионов [CoMoOH], [Co(OH)MoO], [Ni(OH)MoO], [NiMoOH], [PMoO], [SiMoO], [PMoO], при этом содержание в прокаленном при 550°C катализаторе MoO составляет 14,0-23,0% мас., CoO и NiO - 4,0-6,5% мас., оксида калия (натрия) - 5-10% мас.
4. Катализатор по п.1, отличающийся тем, что имеет форму цилиндров или трехлистников.
2
10
38
4
6
6
18
6
6
18
2
10
38
4
2
5
23
12
40
12
40
2
2
3
3
2
2
2
3
2
3
6-
4-
4-
6-
6-
4-
3-
5. Способ приготовления катализатора селективного гидрообессеривания олефинсодержащего углеводородного сырья пропиткой носителя раствором предшественников активного компонента, отличающийся тем, что носитель однократно пропитывают водным раствором, имеющим pH 2,5-4,0, содержащим как минимум один из гетерополианионов ряда [CoMoOH], [Co(OH)MoO], [Ni(OH)MoO], [NiMoOH], [PMoO], [SiMoO], [PMoO] в качестве соединения кобальта используется одно из ряда гидроксид кобальта Co(OH)·nHO (n=0,5-5), кобальт углекислый CoCO, кобальт углекислый основной 2CoCO·3Co(OH)·nHO (n=0,5-5), в качестве соединения металла IA группы используется любое из ряда гидроксид калия KOH, карбонат калия KCO, гидроксид натрия NaOH, карбонат натрия NaCoO, в качестве стабилизатора пропиточного раствора используют карбоновую кислоту, содержащую, по меньшей мере, одну карбоксильную группу и 1-20 углеродных атомов.
2
5
23
12
40
3
2
4
3
4
2
2
6-
3-
6. Способ приготовления катализатора по п.5, отличающийся тем, что гетерополианион [PMoO] или [PMoO] формируют путем последовательного растворения оксида молибдена MoO или молибденовой кислоты HMoO в 85%-ой фосфорной кислоте HPO и добавлении 30%-ного раствора HO, при температуре 50-90°C и pH 1,0-1,5 в соотношениях, соответствующих стехиометрии в гетерополианионе.
2
10
38
4
6
6
18
6
6
18
2
10
38
4
3
2
4
6-
4-
4-
6-
7. Способ приготовления катализатора по п.5, отличающийся тем, что один из гетерополианионов [CoMoOH], [Co(OH)MoO], [Ni(OH)MoO], [NiMoOH] формируют путем последовательного растворения оксида молибдена MoO или молибденовой кислоты HMoO в 30%-ном растворе пероксида водорода при температуре 50-90°C, с последующим добавлением соли Co или Ni в соотношениях, соответствующих стехиометрии в гетерополианионе.
8. Способ приготовления катализатора по любому из пп.5, 6 или 7, отличающийся тем, что в качестве стабилизатора используют лимонную кислоту.
9. Способ приготовления катализатора по любому из пп.5, 6 или 7, отличающийся тем, что используют либо пропитку носителя по влагоемкости, либо из избытка раствора.
10. Способ приготовления катализатора по любому из пп.5, 6 или 7, отличающийся тем, что пропитку гранул носителя проводят после создания вакуума в сосуде, содержащем носитель.
11. Способ приготовления катализатора по любому из пп.5, 6 или 7, отличающийся тем, что пропитку гранул носителя после создания вакуума проводят пропиточным раствором при температурах 20-50°C.
12. Способ приготовления катализатора по любому из пп.5, 6 или 7, отличающийся тем, что после пропитки катализатор сушат при температуре 120-180°C в потоке воздуха или азота.
13. Процесс селективного гидрообессеривания олефинсодержащего углеводородного сырья, который включает пропускание олефинсодержащего углеводородного сырья через слой катализатора, отличающийся тем, что используют катализатор по любому из пп.1-4 или катализатор, приготовленный по любому из способов пп.5-12.
-1
3
3
14. Процесс по п.13, отличающийся тем, что его проводят при температуре 220-320°C, давлении 0,5-3,0 МПа, объемном расходе сырья 4-12 ч, объемном отношении водород/сырье 50-300 м/м.